СПОСОБ ПОЛУЧЕНИЯ ТРЕХМЕРНЫХ УГЛЕРОДНЫХ СТРУКТУР ФОТОННОГО ТИПА ПИРОЛИЗОМ ЭТАНОЛА ПРИ ПОВЫШЕННОМ ДАВЛЕНИИ
METHOD OF OBTAINING THREE-DIMENSIONAL CARBON STRUCTURES OF PHOTON TYPE BY PYROLYSIS OF ETHANOL AT ELEVATED PRESSURE

Изобретение относится к области получения углеродных материалов, в том числе трехмерных углеродных структур фотонного типа, отличающихся от фотонных кристаллов периодичностью в ближнем ИК-диапазоне.
Известен способ получения углеродных материалов (Heer, W.A., Poncharal, Ph., Berger, С, Gezo, J., Song, Z., Bettini, J., Ugarte, D. Liquid Carbon, Carbon-Glass Beads, and the Crystallization of Carbon Nanotubes Science 307, 907, 907-910 (2005)), он позволяет получать из жидкого углерода полнотелые глобулы углеродного стекла, нанизанные на многослойные углеродные нанотрубки, в безкаталитической электрической дуге с использованием углеродных электродов в инертной среде при давлении инертного газа 0.5 атм и температуре около 5000 К.
Данный метод производится в условиях экстремально высокой температуры, что, во-первых, технологически трудно достижимо; во-вторых, - процесс протекает в кинетически сильно неравновесных условиях, имеет неконтролируемые технологические параметры, что не дает возможности получения углеродных частиц монодисперсных размеров; в-третьих, этим способом невозможно получение трехмерных углеродных структур фотонного типа.
Также известен способ получения фотонных кристаллов (US Patent application 20050160964 A1, 28.07.2005. Photonic-crystal filament and methods), основанный на покрытии металлических нитей сферическими углеродными частицами. Получаемые данным методом материалы представляют собой, по меньшей мере, двухфазные системы, состоящие из металлических нитей, покрытых сферическими углеродными частицами, что отражается на неоднородности их оптических и электрических свойств.
Наиболее близким аналогом изобретения является способ получения трехмерных углеродных структур фотонного типа с применением технологии инвертированных углеродных пленок (US Patent application 20010019037 A1 (2001) Three dimensionally periodic structural assemblies on nanometer and longer scales).
2
2
Данный метод производится в 4 этапа и заключается в получении монодисперсных SiO сфер, их дальнейшим связыванием в опаловидные структуры с последующим осаждением на них углеродных пленок по CVD технологии и вытравливанием на заключительном этапе полимера или SiO плавиковой кислотой. Для каждой стадии создаются свои условия температуры и давления. Однако данный метод позволяет получать только инвертированные пленочные (пустотелые) трехмерные углеродные структуры фотонного типа. К тому же, данная технология является многостадийной, что существенно усложняет процесс синтеза и требует использования кислоты HF, что делает методику технологически сложной и экологически вредной.
Техническим результатом настоящего изобретения является получение трехмерных углеродных структур фотонного типа, образованных полнотелыми монодисперсными углеродными глобулами, посредством пиролиза этанола при повышенном давлении; очевидными преимуществами способа является его одностадийность и полнотелый характер строения структурообразующих углеродных глобул. Полученный материал отличается от наиболее близкого аналога периодичностью в ближнем ИК-диапазоне, что определяется размером углеродных глобул 1-5 мкм.
Технический результат достигается тем, что способ получения трехмерных углеродных структур фотонного типа производится путем пиролиза этанола при температуре 500-800°C с термоградиентом 150°С под давлением 1000-4000 атм в присутствии платинового катализатора с добавлением нашатырного спирта и борной кислоты или микрокристаллов алмаза в течение 72 часов.
-6
-3
Сущность изобретения состоит в получении трехмерных углеродных структур фотонного типа посредством пиролиза этанола при температуре 500-800°С под давлением 1000-4000 атм в присутствии платинового катализатора. В платиновый реактор загружается этанол, добавляется нашатырный спирт в количестве 2% об. и борная кислота в количестве 2% об. или микрокристаллы алмаза в количестве 9×10-1×10% об. Реактор заваривается и помещается в автоклав. Автоклав, установка высокого давления выводится на заданные параметры температуры и давления. Создается термоградиент между нижней и верхней частями реактора 150°С. Пиролиз производится в присутствии платинового катализатора продолжительностью до 72 часов.
Способ получения углеродных веществ осуществляли с использованием установки для высокобарного пиролиза (фиг. 1). На фиг. 1 показана принципиальная схема установки (автоклава) для высокобарного пиролиза, которая состоит из следующих частей: 1, 3 - гайка, 2 - шайба, 4 - обтюратор, 5 - грондбукса, 6 - прокладка, 7 - корпус, 8 - платиновая ампула (реактор). В данной установке катализатором является сама платиновая ампула (реактор).
При осуществлении способа получения трехмерных углеродных структур фотонного типа производился наружный нагрев, рабочая температура измерялась термопарами, давление определялось расчетным путем по заполнению автоклава. При подключении капилляра к хвостовику автоклава давление измерялось манометром.
После охлаждения реактор вскрывался, из него извлекались трехмерные углеродные структуры фотонного типа. Характер получаемых структур подтверждался при микроскопических исследованиях с помощью сканирующего электронного микроскопа VEGA 3 TESCAN, Tescan, Czech Republic.
Пример 1.
Способ получения трехмерных углеродных структур фотонного типа проводился пиролизом этанола при Т=800°С, Р=1000 атм с термоградиентом - 150°С, который создавался за счет разницы температур в верхней и нижней частях автоклава в присутствии платинового катализатора, в систему добавлялся нашатырный спирт в количестве 2% об. и борная кислота в количестве 2% об., продолжительность синтеза составляла 72 ч.
Трехмерные углеродные структуры фотонного типа образовались в результате пиролиза этанола в присутствии платинового катализатора. В данных условиях при Т=800°С, Р=1000 атм с температурным градиентом 150°С получают трехмерные углеродные структуры фотонного типа, представленные самородным углеродом в виде одноразмерных структурно связанных между собой глобул (фиг. 2). На фиг. 2 показаны углеродные глобулы, собранные в трехмерные структуры с плотнейшей упаковкой.
Получают трехмерные углеродные структуры фотонного типа, состоящие из монодисперсных полнотелых углеродных глобул, представленных стеклоподобным углеродом.
Пример 2
-6
Способ осуществлялся аналогично примеру 1 и добавлением в систему вместо нашатырного спирта и борной кислоты микрокристаллов алмаза в количестве 9x10% об.
Получают углеродные трехмерные углеродные структуры фотонного типа, представленные стеклоподобным углеродом (фиг. 3). На фиг. 4 показаны углеродные глобулы, собранные в трехмерные углеродные структуры фотонного типа, нарастающие на кристалл алмаза затравки.
Пример 3
-3
Способ производят аналогично примеру 2, но при температуре 500°С и давлении 4000 атм с добавлением в систему микрокристаллов алмаза в количестве 1×10% об.
Получают трехмерные углеродные структуры фотонного типа, состоящие из полнотелых глобул (фиг. 5). На фиг. 5 показаны углеродные глобулы, собранные в трехмерные углеродные структуры фотонного типа.
Таким образом, предложенный метод позволяет получать углеродные структуры фотонного типа, представляющие собой трехмерно упорядоченные полнотелые монодисперсные углеродные глобулы размером 1-5 мкм, отличающиеся от фотонных кристаллов периодичностью в ближнем ИК-диапазоне.